(57)【要約】【課題】肌のくすみの少ないカラー分光反射率画像を得ることができるハロゲン化銀写真感光材料および撮像素子を提供する。【解決手段】分光反射スペクトルにおいて（Ａ）５００ｎｍ＜λG≦５３５ｎｍ及び（Ｂ）５３５ｎｍ＜λG≦５７０ｎｍの２つの分光吸収極大波長λGにそれぞれ１つずつピークを有するハロゲン化銀写真感光材料および撮像素子。【選択図】なし【特許請求の範囲】
【請求項１】
分光反射スペクトルにおいて（Ａ）５００ｎｍ＜λG≦５３５ｎｍ及び（Ｂ）５３５ｎｍ＜λG≦５７０ｎｍの２つの分光吸収極大波長λGにそれぞれ１つずつ最大吸収ピークを有する感光性層を設けたハロゲン化銀写真感光材料。
【請求項２】
前記最大吸収ピークの各ピーク幅が５０ｎｍ以下であることを特徴とする請求項１記載のハロゲン化銀写真感光材料。
【請求項３】
支持体上に少なくとも１層のハロゲン化銀乳剤層を有するハロゲン化銀写真感光材料であって、前記ハロゲン化銀乳剤層が、分光吸収極大波長λGが５００ｎｍ＜λG≦５３５ｎｍである増感色素Ａおよび分光吸収極大波長λGが５３５ｎｍ＜λG≦５７０ｎｍである増感色素Ｂの少なくとも２種の増感色素を含むことを特徴とする請求項１又は２に記載のハロゲン化銀写真感光材料。
【請求項４】
前記ハロゲン化銀乳剤層が、前記増感色素Ａを含有するハロゲン化銀乳剤層と、前記増感色素Ｂを含有するハロゲン化銀乳剤層の２層に分かれていることを特徴とする請求項３記載のハロゲン化銀写真感光材料。
【請求項５】
前記の増感色素Ａ及びＢの合計に対する前記増感色素Ａのモル比Ａ／（Ａ＋Ｂ）が０．３０以上０．８０未満であることを特徴とする請求項３又は４に記載のハロゲン化銀写真感光材料。
【請求項６】
前記ハロゲン化銀乳剤層が緑感性ハロゲン化銀乳剤層であることを特徴とする請求項３〜５のいずれか１項に記載のハロゲン化銀写真感光材料。
【請求項７】
ハロゲン化銀カラー写真感光材料であることを特徴とする請求項１〜６のいずれか１項に記載のハロゲン化銀写真感光材料。
【請求項８】
分光反射スペクトルにおいて（Ａ）５００ｎｍ＜λG≦５３５ｎｍ及び（Ｂ）５３５ｎｍ＜λG≦５７０ｎｍの２つの分光吸収極大波長λGにそれぞれ１つずつピーク感度を有する撮像素子。
【請求項９】
前記ピーク感度の各ピーク幅が５０ｎｍ以下であることを特徴とする請求項８記載の撮像素子。
【請求項１０】
分光吸収極大波長λGが５００ｎｍ＜λG≦５３５ｎｍであるカラーフィルタＡおよび分光吸収極大波長λGが５３５ｎｍ＜λG≦５７０ｎｍであるカラーフィルタＢを備えたことを特徴とする請求項８又は９に記載の撮像素子。
【請求項１１】
前記のカラーフィルタＡ及びＢが緑色光（Ｇ）用カラーフィルタであることを特徴とする請求項１０記載の撮像素子。
【発明の詳細な説明】
【技術分野】
【０００１】
本発明はハロゲン化銀写真感光材料および撮像素子に関し、詳しくは、本発明はくすみの少ない肌の見えを再現できるような分光反射率画像を作製できるハロゲン化銀写真感光材料および撮像素子に関する。
【背景技術】
【０００２】
特許文献１及び２等によれば、一般に、健康的な素肌は、分光反射スペクトルにおいて５００〜６２０ｎｍの波長領域でスペクトルに窪みを有するが、素肌がくすむにつれてこのスペクトルの窪みが小さくなる傾向があることが知られている（例えば特許文献１の図１を参照）。特許文献１及び２に記載された化粧料（ファンデーション）では、化粧料の分光反射率を５００〜６２０ｎｍ波長領域にスペクトル的に窪みを有するように変更して、くすみのない健康的な化粧肌を実現している。
しかしながら、このようにして得られた化粧肌であっても、写真を撮影した際にはまだ前記波長領域におけるスペクトルの窪みが不十分であり、使用者の満足のいくような肌のくすみの少ないカラー分光反射率画像を得ることができなかった。
【特許文献１】特開平１０−１７４３７号公報
【特許文献２】特開２００１−２６３７３１号公報
【発明の開示】
【発明が解決しようとする課題】
【０００３】
本発明は、肌のくすみの少ないカラー分光反射率画像を得ることができるハロゲン化銀写真感光材料および撮像素子を提供することを目的とする。
【課題を解決するための手段】
【０００４】
本発明者らは鋭意検討を重ねた結果、肌のくすみが波長５２０ｎｍ近傍および５５０ｎｍ近傍にそれぞれピークの極大値、極小値を有するオキシヘモグロビンの吸収に対応することを見い出し、これらの波長に最大吸収ピークを有する感光性層を設けたハロゲン化銀写真感光材料によって、写真撮影しても使用者の満足のいくような肌のくすみの少ないカラー分光反射率画像を得ることができることを見い出した。本発明はこのような知見に基づきなされるに至ったものである。
【０００５】
本発明の課題は、下記の手段によって解決された。
（１）分光反射スペクトルにおいて（Ａ）５００ｎｍ＜λG≦５３５ｎｍ及び（Ｂ）５３５ｎｍ＜λG≦５７０ｎｍの２つの分光吸収極大波長λGにそれぞれ１つずつ最大吸収ピークを有する感光性層を設けたハロゲン化銀写真感光材料。
（２）前記最大吸収ピークの各ピーク幅が５０ｎｍ以下であることを特徴とする（１）項に記載のハロゲン化銀写真感光材料。
（３）支持体上に少なくとも１層のハロゲン化銀乳剤層を有するハロゲン化銀写真感光材料であって、前記ハロゲン化銀乳剤層が、分光吸収極大波長λGが５００ｎｍ＜λG≦５３５ｎｍである増感色素Ａおよび分光吸収極大波長λGが５３５ｎｍ＜λG≦５７０ｎｍである増感色素Ｂの少なくとも２種の増感色素を含むことを特徴とする（１）又は（２）項に記載のハロゲン化銀写真感光材料。
（４）前記ハロゲン化銀乳剤層が、前記増感色素Ａを含有するハロゲン化銀乳剤層と、前記増感色素Ｂを含有するハロゲン化銀乳剤層の２層に分かれていることを特徴とする（３）項に記載のハロゲン化銀写真感光材料。
（５）前記の増感色素Ａ及びＢの合計に対する前記増感色素Ａのモル比Ａ／（Ａ＋Ｂ）が０．３０以上０．８０未満であることを特徴とする（３）又は（４）項に記載のハロゲン化銀写真感光材料。
（６）前記ハロゲン化銀乳剤層が緑感性ハロゲン化銀乳剤層であることを特徴とする（３）〜（５）のいずれか１項に記載のハロゲン化銀写真感光材料。
（７）ハロゲン化銀カラー写真感光材料であることを特徴とする（１）〜（６）のいずれか１項に記載のハロゲン化銀写真感光材料。
【０００６】
（８）分光反射スペクトルにおいて（Ａ）５００ｎｍ＜λG≦５３５ｎｍ及び（Ｂ）５３５ｎｍ＜λG≦５７０ｎｍの２つの分光吸収極大波長λGにそれぞれ１つずつピーク感度を有する撮像素子。
（９）前記ピーク感度の各ピーク幅が５０ｎｍ以下であることを特徴とする（８）項に記載の撮像素子。
（１０）分光吸収極大波長λGが５００ｎｍ＜λG≦５３５ｎｍであるカラーフィルタＡおよび分光吸収極大波長λGが５３５ｎｍ＜λG≦５７０ｎｍであるカラーフィルタＢを備えたことを特徴とする（８）又は（９）項に記載の撮像素子。
（１１）前記のカラーフィルタＡ及びＢが緑色光（Ｇ）用カラーフィルタであることを特徴とする（１０）項に記載の撮像素子。
【発明の効果】
【０００７】
本発明のハロゲン化銀写真感光材料及び撮像素子は、肌のくすみの少ないカラー分光反射率画像を提供することができる。
特に、化粧をする人が使っている化粧品に合わせてハロゲン化銀写真感光材料又は撮像素子を選択することにより、所望の肌のくすみのない分光反射率画像を得られる。
【発明を実施するための最良の形態】
【０００８】
以下、本発明について詳細に説明する。
本発明のハロゲン化銀写真感光材料および撮像素子は、分光反射スペクトルにおいて（Ａ）５００ｎｍ＜λG≦５３５ｎｍ及び（Ｂ）５３５ｎｍ＜λG≦５７０ｎｍの２つの分光吸収極大波長λGにそれぞれ１つずつピークを有しており、これにより肌のくすみの少ないカラー分光反射率画像を提供することができる。
ここで、分光反射率画像とは撮影被写体の分光反射率分布を画素毎に有する画像をいい、カラー分光反射率画像は例えば特開２００２−２９６１１４号公報に記載の方法により作製することができる。
【０００９】
まず、本発明のハロゲン化銀写真感光材料について説明する。
本発明のハロゲン化銀写真感光材料は、分光反射スペクトルにおいて（Ａ）５００ｎｍ＜λG≦５３５ｎｍ及び（Ｂ）５３５ｎｍ＜λG≦５７０ｎｍの２つの分光吸収極大波長λGにそれぞれ１つずつ最大吸収ピークを有する感光性層が設けられたハロゲン化銀写真感光材料である。好ましくは、支持体上に少なくとも１層のハロゲン化銀乳剤層を有するハロゲン化銀写真感光材料であって、前記ハロゲン化銀乳剤層が、分光吸収極大波長λGが５００ｎｍ＜λG≦５３５ｎｍである増感色素Ａおよび分光吸収極大波長λGが５３５ｎｍ＜λG≦５７０ｎｍである増感色素Ｂの少なくとも２種の増感色素を含む。前記最大吸収ピークの各ピーク幅は５０ｎｍ以下であることが好ましい。
また、前記ハロゲン化銀乳剤層は、前記増感色素Ａを含有するハロゲン化銀乳剤層と、前記増感色素Ｂを含有するハロゲン化銀乳剤層の２層に分かれていることがより好ましい。
また、本発明のハロゲン化銀写真感光材料はハロゲン化銀カラー写真感光材料であることが好ましく、前記ハロゲン化銀乳剤層は緑感性ハロゲン化銀乳剤層であることが好ましい。
【００１０】
前記ハロゲン化銀乳剤層に含まれる増感色素は、
（Ａ）分光吸収極大波長λGが５００ｎｍ＜λG≦５３５ｎｍである増感色素群
（Ｂ）分光吸収極大波長λGが５３５ｎｍ＜λG≦５７０ｎｍである増感色素群
である２種の色素群からそれぞれ少なくとも１種ずつ選ばれる。
【００１１】
本発明における増感色素Ａ及びＢの合計に対する前記増感色素Ａのモル比Ａ／（Ａ＋Ｂ）は、（Ａ）色素群より選ばれる増感色素量の合計を、（Ａ）色素群および（Ｂ）色素群より選ばれる増感色素量の合計の総和で除した値であるが、本発明において、上記Ａ／（Ａ＋Ｂ）比は０．３０以上０．８０未満であることが好ましく、０．４０以上０．６０未満であることがさらに好ましい。なお、増感色素Ａと増感色素Ｂとは同一層に含まれていても別層に含まれていてもよく、どちらの場合もＡ／（Ａ＋Ｂ）の好ましい範囲は同様である。
【００１２】
以下に（Ａ）色素群に属する増感色素の例を示すが本発明はこれらに限定されない。
【００１３】
【化１】
2007240773.tif 000002
【００１４】
【化２】
2007240773.tif 000003
【００１５】
以下に（Ｂ）色素群に属する増感色素の例を示すが本発明はこれらに限定されない。
【００１６】
【化３】
2007240773.tif 000004
【００１７】
【化４】
2007240773.tif 000005
【００１８】
【化５】
2007240773.tif 000006
【００１９】
前記増感色素の合計含有量は、ハロゲン化銀１モル当り、４×１０-6〜８×１０-3モルで用いることができるが、より好ましくは、粒子サイズ０．２〜１．２μｍのハロゲン化銀粒子の場合、ハロゲン化銀１モル当り約５×１０-5〜２×１０-3モルが有効である。
【００２０】
本発明のハロゲン化銀写真感光材料がハロゲン化銀カラー写真感光材料である場合、支持体上に少なくとも１層の緑感性感光性層が設けられていればよいが、さらに好ましくはそれぞれ少なくとも１層の青感性、緑感性および赤感性ハロゲン化銀乳剤層並びに非感光性層が設けられていればよい。典型的な例としては、支持体上に、実質的に感色性は同じであるが感光度の異なる複数のハロゲン化銀乳剤層からなる青感性、緑感性および赤感性の各感光性層と、非感光性層を少なくとも１層有するハロゲン化銀写真感光材料である。該感光性層は青色光、緑色光、および赤色光のいずれかに感色性を有する単位感光性層であり、多層ハロゲン化銀カラー写真感光材料においては、一般に単位感光性層の配列が、支持体側から順に赤感色性層、緑感色性層、青感色性の順に設置される。しかし、目的に応じて上記設置順が逆であっても、また同一感色性層中に異なる感色性層が挟まれたような設置順をもとり得る。上記のハロゲン化銀感光性層の間および最上層、最下層には非感光性層を設けてもよい。これらには、後述のカプラー、ＤＩＲ化合物、混色防止剤等が含まれていてもよい。各単位感光性層を構成する複数のハロゲン化銀乳剤層は、DE1,121,470号明細書あるいはGB923,045号明細書に記載されているように高感度乳剤層、低感度乳剤層の２層を、支持体に向かって順次感光度が低くなる様に配列するのが好ましい。また、特開昭57-112751、同62-200350、同62-206541、同62-206543の各公報に記載されているように支持体より離れた側に低感度乳剤層、支持体に近い側に高感度乳剤層を設置してもよい。
【００２１】
具体例として支持体から最も遠い側から、低感度青感光性層（BL）／高感度青感光性層（BH）／高感度緑感光性層（GH）／低感度緑感光性層（GL）／高感度赤感光性層（RH）／低感度赤感光性層（RL）の順、またはBH／BL／GL／GH／RH／RLの順、またはBH／BL／GH／GL／RL／RHの順等に設置することができる。
また特公昭55-34932号公報に記載されているように、支持体から最も遠い側から青感光性層／GH／RH／GL／RLの順に配列することもできる。また特開昭56-25738号公報、同62-63936号公報に記載されているように、支持体から最も遠い側から青感光性層／GL／RL／GH／RHの順に配列することもできる。
また特公昭49-15495号公報に記載されているように上層を最も感光度の高いハロゲン化銀乳剤層、中層をそれよりも低い感光度のハロゲン化銀乳剤層、下層を中層よりも更に感光度の低いハロゲン化銀乳剤層を配置し、支持体に向かって感光度が順次低められた感光度の異なる３層から構成される配列が挙げられる。このような感光度の異なる３層から構成される場合でも、特開昭59-202464号公報に記載されているように、同一感色性層中において支持体より離れた側から中感度乳剤層／高感度乳剤層／低感度乳剤層の順に配置されてもよい。
その他、高感度乳剤層／低感度乳剤層／中感度乳剤層、あるいは低感度乳剤層／中感度乳剤層／高感度乳剤層の順に配置されていてもよい。
また、４層以上の場合にも、上記の如く配列を変えてよい。
【００２２】
色再現性を改善するための手段として層間抑制効果を利用することが好ましい。
【００２３】
また、赤感層に重層効果を与えるドナー層を塗設してもよい。重層効果を与える素材としては、現像により得た現像主薬の酸化生成物と反応して現像抑制剤又はその前駆体を放出する化合物を用いる。例えば、ＤＩＲ（現像抑制剤放出型）カプラー、ＤＩＲ−ハイドロキノン、ＤＩＲ−ハイドロキノン又はその前駆体を放出するカプラー等が用いられる。拡散性の大きい現像抑制剤の場合には、このドナー層を重層多層構成中どこに位置させても、現像抑制効果を得ることができるが、意図しない方向への現像抑制効果も生じるためこれを補正するために、ドナー層を発色させる（例えば、望ましくない現像抑制剤の影響を受ける層と同じ色に発色させる）ことが好ましい。本発明の感光材料が所望する分光感度を得るには、重層効果を与えるドナー層は、マゼンタ発色することが好ましい。
【００２４】
赤感層に重層効果を与える層に用いられるハロゲン化銀粒子は、例えば、そのサイズ、形状について特に限定されないが、アスペクト比の高いいわゆる平板状粒子や粒子サイズのそろった単分散乳剤、ヨードの層状構造を有する沃臭化銀粒子が好ましく用いられる。また、露光ラチチュードを拡大するために、粒子サイズの異なる２種以上の乳剤を混合することが好ましい。
赤感層に重層効果を与えるドナー層は、支持体上のどの位置に塗設してもよいが、青感層より支持体に近く赤感性層より支持体から遠い位置に塗設することが好ましい。またイエローフィルター層より支持体に近い側にあるのが更に好ましい。
【００２５】
赤感層に重層効果を与えるドナー層は、緑感性層よりも支持体に近く、赤感性層よりも支持体から遠い側にあることがさらに好ましく、緑感性層の支持体に近い側に隣接して位置することが最も好ましい。この場合「隣接する」とは中間層などを間に介さないことを言う。
赤感層に重層効果を与える層は複数の層からなってもよい。その場合、それらの位置はお互いに隣接していても離れていてもよい。
本発明には、特開平11-305396号公報に記載の固体分散染料を用いることができる。
【００２６】
本発明に用いられる好ましいハロゲン化銀は約30モル％以下のヨウ化銀を含む、ヨウ臭化銀、ヨウ塩化銀、もしくはヨウ塩臭化銀である。特に好ましいのは約２モル％から約10モル％までのヨウ化銀を含むヨウ臭化銀もしくはヨウ塩臭化銀である。
写真乳剤中のハロゲン化銀粒子は、立方体、八面体、十四面体のような規則的な結晶を有するもの、球状、板状のような変則的な結晶形を有するもの、双晶面などの結晶欠陥を有するもの、あるいはそれらの複合形でもよい。
ハロゲン化銀粒子は、約0.2μｍ以下の微粒子でも投影面積直径が約10μｍに至るまでの大サイズ粒子でもよく、乳剤としては多分散乳剤でも単分散乳剤でもよい。
【００２７】
本発明に使用できるハロゲン化銀写真乳剤は、例えばリサーチ・ディスクロージャー（以下、ＲＤと略す）No.17643(1978年12月)，22〜23頁、Ｉ．乳剤製造(Emulsion  preparation  and  types)、および同No.18716(1979年11月),648頁、同No.307105(1989年11月),863〜865頁、およびグラフキデ著「写真の物理と化学」、ポールモンテル社刊(P.Glafkides，Chimie  et  Phisique  Photographiques，Paul  Montel，1967)、ダフィン著「写真乳剤化学」、フォーカルプレス社刊(G.F.Duffin，Photographic  Emulsion  Chemistry，Focal  Press，1966)、ゼリクマンら著「写真乳剤の製造と塗布」、フォーカルプレス社刊(V.L.Zelikman，et  al.，Making  and  Coating  Photographic  Emulsion，Focal  Press，164)などに記載された方法を用いて調製することができる。
US3,574,628、同3,655,394およびGB1,413,748の各明細書に記載された単分散乳剤も好ましい。
【００２８】
また、アスペクト比が約３以上であるような平板状粒子が特に好ましく本発明に使用できる。平板状粒子は、ガトフ著、フォトグラフィック・サイエンス・アンド・エンジニアリング(Gutoff，Photographic  Science  and  Engineering)、第14巻  248〜257頁（1970年）；US4,434,226、同4,414,310、同4,433,048、同4,439,520およびGB2,112,157の各明細書に記載の方法により簡単に調製することができる。
本発明の感度／粒状比を改良させる化合物は、平均アスペクト比８以上の平板状粒子と同一層に用いた場合に特に大きな効果を示すこともわかった。平均アスペクト比８以上１００以下が好ましく、１２以上５０以下がさらに好ましい。
【００２９】
結晶構造は一様なものでも、内部と外部とが異質なハロゲン組成からなるものでもよく、層状構造をなしていてもよい。エピタキシャル接合によって組成の異なるハロゲン化銀が接合されていてもよく、例えばロダン銀、酸化鉛などのハロゲン化銀以外の化合物と接合されていてもよい。また種々の結晶形の粒子の混合物を用いてもよい。
【００３０】
上記の乳剤は転位を有することが好ましい。特に平板状粒子においてはフリンジに転位を有することが好ましい。転位を導入する方法としては沃化アルカリ等の水溶液を添加して高沃化銀層を形成する方法や、ＡｇＩ微粒子を添加する方法、特開平５−３２３４８７号公報に記載の方法などを用いることができる。
上記の乳剤は潜像を主として表面に形成する表面潜像型でも、粒子内部に形成する内部潜像型でも表面と内部のいずれにも潜像を有する型のいずれでもよいが、ネガ型の乳剤であることが必要である。内部潜像型のうち、特開昭63-264740号公報に記載のコア／シェル型内部潜像型乳剤であってもよく、この調製方法は特開昭59-133542号公報に記載されている。この乳剤のシェルの厚みは現像処理等によって異なるが、3〜40nmが好ましく、5〜20nmが特に好ましい。
【００３１】
ハロゲン化銀乳剤は、通常、物理熟成、化学熟成および分光増感を行ったものを使用する。このような工程で使用される添加剤はＲＤNo.17643、同No.18716および同No.307105に記載されており、その該当箇所を後掲の表にまとめた。
本発明の感光材料には、感光性ハロゲン化銀乳剤の粒子サイズ、粒子サイズ分布、ハロゲン組成、粒子の形状、感度の少なくとも１つの特性の異なる２種類以上の乳剤を、同一層中に混合して使用することができる。
【００３２】
US4,082,553号明細書に記載の粒子表面をかぶらせたハロゲン化銀粒子、US4,626,498号明細書、特開昭59-214852号公報に記載の粒子内部をかぶらせたハロゲン化銀粒子、コロイド銀を感光性ハロゲン化銀乳剤層および／または実質的に非感光性の親水性コロイド層に適用することが好ましい。粒子内部または表面をかぶらせたハロゲン化銀粒子とは、感光材料の未露光部および露光部を問わず、一様に（非像様に）現像が可能となるハロゲン化銀粒子のことをいい、その調製法は、US4,626,498号明細書、特開昭59-214852号公報に記載されている。粒子内部がかぶらされたコア／シェル型ハロゲン化銀粒子の内部核を形成するハロゲン化銀は、ハロゲン組成が異なっていてもよい。粒子内部または表面をかぶらせたハロゲン化銀としては、塩化銀、臭化銀、沃臭化銀、塩沃臭化銀のいずれをも用いることができる。これらのかぶらされたハロゲン化銀粒子の平均粒子サイズとしては0.01〜0.75μm、特に0.05〜0.6μmが好ましい。また、粒子形状は規則的な粒子でもよく、多分散乳剤でもよいが、単分散性（ハロゲン化銀粒子の質量または粒子数の少なくとも95％が平均粒子径の±40％以内の粒子径を有するもの）であることが好ましい。
【００３３】
本発明の感光材料の塗布銀量は、8.0g/m2以下が好ましい。
本発明に使用できる写真用添加剤もＲＤに記載されており、下記の表に関連する記載箇所を示した。
添加剤の種類      ＲＤ17643        ＲＤ18716        ＲＤ307105
１．化学増感剤        23頁            648頁右欄          866頁
２．感度上昇剤                        648頁右欄
３．分光増感剤、    23〜24頁          648頁右欄        866〜868頁
強色増感剤                        〜649頁右欄
４．増  白  剤        24頁            647頁右欄          868頁
５．光吸収剤、      25〜26頁          649頁右欄          873頁
フィルタ                          〜650頁左欄
染料、紫外
線吸収剤
６．バインダー        26頁            651頁左欄        873〜874頁
７．可塑剤、          27頁            650頁右欄          876頁
潤滑剤
８．塗布助剤、      26〜27頁          650頁右欄        875〜876頁
表面活性剤
９．スタチツク        27頁            650頁右欄        876〜877頁
防止剤
10．マット剤                                            878〜879頁
【００３４】
本発明の感光材料には種々の色素形成カプラーを使用することができるが、以下のカプラーが特に好ましい。
イエローカプラー：EP502,424A号明細書の式(I),(II)で表わされるカプラー；EP513,496A号明細書の式(1),(2)で表わされるカプラー(特に18頁のY-28)；EP568,037A号明細書のクレーム１の式(I)で表わされるカプラー；US5,066,576号明細書のカラム１の45〜55行の一般式(I)で表わされるカプラー；特開平4-274425号公報の段落0008の一般式(I)で表わされるカプラー；EP498,381A1号明細書の40頁のクレーム１に記載のカプラー(特に18頁のD-35)；EP447,969A1号明細書の４頁の式(Y)で表わされるカプラー(特に、Y-1(17頁),Y-54(41頁))；US4,476,219号明細書のカラム７の36〜58行の式(II)〜(IV)で表わされるカプラー(特にII-17,19(カラム17),II-24(カラム19))。
【００３５】
マゼンタカプラー：特開平3-39737号公報(L-57(11頁右下),L-68(12頁右下),L-77(13頁右下)；EP456,257号明細書の〔A-4〕-63(134頁),〔A-4〕-73,-75(139頁)；EP486,965号明細書のM-4,-6(26頁),M-7(27頁)；EP571,959A号明細書のM-45(19頁)；特開平5-204106号公報の(M-1)(6頁)；特開平4-362631号公報の段落0237のM-22。
【００３６】
シアンカプラー：特開平4-204843号公報のCX-1,3,4,5,11,12,14,15(14〜16頁)；特開平4-43345号公報のC-7,10(35頁),34,35(37頁),(I-1),(I-17)(42〜43頁)；特開平6-67385号公報の請求項１の一般式(Ia)または(Ib)で表わされるカプラー。
ポリマーカプラー：特開平2-44345号公報のP-1,P-5(11頁)。
【００３７】
発色色素が適度な拡散性を有するカプラーとしては、US4,366,237、GB2,125,570、EP96,873B、DE3,234,533の各明細書に記載のものが好ましい。
発色色素の不要吸収を補正するためのカプラーは、EP456,257A1号明細書の5頁に記載の式(CI),(CII),(CIII),(CIV)で表わされるイエローカラードシアンカプラー(特に84頁のYC-86)、該明細書に記載のイエローカラードマゼンタカプラーExM-7(202頁),EX-1(249頁),EX-7(251頁)、US4,833,069号明細書に記載のマゼンタカラードシアンカプラーCC-9(カラム8),CC-13(カラム10)、US4,837,136号明細書の(2)(カラム8)、WO92/11575号パンフレットのクレーム１の式(A)で表わされる無色のマスキングカプラー(特に36〜45頁の例示化合物)が好ましい。
【００３８】
現像主薬酸化体と反応して写真的に有用な化合物残基を放出する化合物（カプラーを含む）としては、以下のものが挙げられる。
現像抑制剤放出化合物：EP378,236A1号明細書の11頁に記載の式(I),(II),(III),(IV)で表わされる化合物(特にT-101(30頁),T-104(31頁),T-113(36頁),T-131(45頁),T-144(51頁),T-158(58頁))、EP436,938A2号明細書の7頁に記載の式(I)で表わされる化合物(特にD-49(51頁))、EP568,037A号明細書の式(1)で表わされる化合物(特に(23)(11頁))、EP440,195A2号明細書の5〜6頁に記載の式(I),(II),(III)で表わされる化合物(特に29頁のI-(1))；
漂白促進剤放出化合物：EP310,125A2号明細書の5頁の式(I),(I')で表わされる化合物(特に1頁の(60),(61))及び特開平6-59411号公報の請求項１の式(I)で表わされる化合物(特に(7)(7頁))；
リガンド放出化合物：US4,555,478号明細書のクレーム１に記載のLIG-Xで表わされる化合物(特にカラム12の21〜41行目の化合物)；
ロイコ色素放出化合物：US4,749,641号明細書のカラム３〜８の化合物１〜6；
蛍光色素放出化合物：US4,774,181号明細書のクレーム１のCOUP-DYEで表わされる化合物(特にカラム７〜10の化合物１〜11)；
現像促進剤又はカブラセ剤放出化合物：US4,656,123号明細書のカラム３の式(1),(2),(3)で表わされる化合物(特にカラム25の(I-22))及びEP450,637A2号明細書の75頁36〜38行目のExZK-2；
離脱して初めて色素となる基を放出する化合物：US4,857,447号明細書のクレーム１の式(I)で表わされる化合物(特にカラム25〜36のY-1〜Y-19)。
【００３９】
カプラー以外の添加剤としては、以下のものが好ましい。
油溶性有機化合物の分散媒：特開昭62-215272号公報のP-3,5,16,19,25,30,42,49,54,55,66,81,85,86,93(140〜144頁)；
油溶性有機化合物の含浸用ラテックス：US,199,363号明細書に記載のラテックス；
現像主薬酸化体スカベンジャー：US4,978,606号明細書のカラム２の54〜62行の式(I)で表わされる化合物(特にI-(1),(2),(6),(12)(カラム４〜５))、US4,923,787号明細書のカラム２の５〜10行の式(特に化合物１(カラム３))；
ステイン防止剤：EP298321A号明細書の４頁30〜33行の式(I)〜(III),特にI-47,72,III-1,27(24〜48頁)；
褪色防止剤：EP298321A号明細書のA-6,7,20,21,23,24,25,26,30,37,40,42,48,63,90,92,94,164(69〜118頁),US5,122,444号明細書のカラム25〜38のII-1〜III-23,特にIII-10、EP471347A号明細書の8〜12頁のI-1〜III-4,特にII-2、US,139,931号明細書のカラム32〜40のA-1〜48,特にA-39,42；
発色増強剤または混色防止剤の使用量を低減させる素材：EP411324A号明細書の5〜24頁のI-1〜II-15,特にI-46；
ホルマリンスカベンジャー：EP477932A号明細書の24〜29頁のSCV-1〜28,特にSCV-8；
硬膜剤：特開平1-214845号公報の17頁のH-1,4,6,8,14、US4,618,573号明細書のカラム13〜23の式(VII)〜(XII)で表わされる化合物(H-1〜54)、特開平2-214852号公報の８頁右下の式(6)で表わされる化合物(H-1〜76),特にH-14、US3,325,287号明細書のクレーム１に記載の化合物；
現像抑制剤プレカーサー：特開昭62-168139号公報のP-24,37,39(6〜7頁)、US5,019,492号明細書のクレーム１に記載の化合物,特にカラム７の28,29；
防腐剤、防黴剤：US4,923,790号明細書のカラム3〜15のI-1〜III-43,特にII-1,9,10,18,III-25；
安定剤、かぶり防止剤：US4,923,793号明細書のカラム6〜16のI-1〜(14),特にI-1,60,(2),(13)、US4,952,483号明細書のカラム25〜32の化合物１〜65,特に36；
化学増感剤：トリフェニルホスフィン  セレニド、特開平5-40324号公報の化合物50；
染料：特開平3-156450号公報の15〜18頁のa-1〜b-20,特にa-1,12,18,27,35,36,b-5,27〜29頁のV-1〜23,特にV-1、EP445627A号明細書の33〜55頁のF-I-1〜F-II-43,特にF-I-11,F-II-8、EP457153A号明細書の17〜28頁のIII-1〜36,特にIII-1,3,WO88/04794号パンフレットの８〜26のDye-1〜124の微結晶分散体、EP319999A号明細書の６〜11頁の化合物１〜22,特に化合物1、EP519306A号明細書の式(1)ないし(3)で表わされる化合物D-1〜87(3〜28頁)、US4,268,622号明細書の式(I)で表わされる化合物１〜22(カラム３〜10)、US4,923,788号明細書の式(I)で表わされる化合物(1)〜(31)(カラム２〜9)；
UV吸収剤：特開昭46-3335号公報の式(1)で表わされる化合物(18b)〜(18r),101〜427(６〜９頁)、EP520938A号明細書の式(I)で表わされる化合物(3)〜(66)(10〜44頁)及び式(III)で表わされる化合物HBT-1〜10(14頁)、EP521823A号明細書の式(1)で表わされる化合物(1)〜(31)(カラム２〜９）。
【００４０】
本発明は、一般用もしくは映画用のカラーネガフィルム、スライド用もしくはテレビ用のカラー反転フィルム、カラーポジフィルムのような種々のカラー感光材料に適用することができる。また、特公平2-32615号公報、実公平3-39784号公報に記載されているレンズ付きフィルムユニット用に好適である。
本発明に使用できる適当な支持体は、例えば、前述のＲＤ.No.17643の28頁、同No.18716の647頁右欄から648頁左欄、および同No.307105の879頁に記載されている。
【００４１】
本発明には一般に使用されるカラーネガフィルムの処理液および処理工程が好適に用いられる。
【００４２】
カラー反転フィルム用の処理については、アズテック有限会社発行の公知技術第６号（1991年４月１日）第１頁５行〜第10頁５行、及び第15頁８行〜第24頁２行に詳細に記載されており、その内容はいずれも好ましく適用することができる。
【００４３】
次に、本発明の撮像素子について説明する。本発明の撮像素子は、好ましくは、色フィルタとＣＣＤ撮像素子をセットにしたカラー撮像素子である。本発明の撮像素子は、（Ａ）５００ｎｍ＜λG≦５３５ｎｍ及び（Ｂ）５３５ｎｍ＜λG≦５７０ｎｍの２つの分光吸収極大波長λGにそれぞれ１つずつピーク感度を有する。また、前記ピーク感度の各ピーク幅は５０ｎｍ以下であることが好ましい。
本発明の撮像素子において、ＣＣＤを構成する個々の画素はＲ（赤）、Ｇ（緑）、Ｇ’（緑）、Ｂ（青）に対応するフィルタにより対応する色のみを受光するように分配されている。ここで、本発明の撮像素子は、Ｇ（緑）に対応するフィルタとして分光吸収極大波長λGが５００ｎｍ＜λG≦５３５ｎｍであるカラーフィルタＡと、Ｇ’（緑）に対応するフィルタとして分光吸収極大波長λGが５３５ｎｍ＜λG≦５７０ｎｍであるカラーフィルタＢとを備えることが好ましい。Ｇ（緑）用に分配された画素は５００ｎｍ＜λG≦５３５ｎｍでピーク感度となっており、Ｇ’（緑）用に分配された画素は５３５ｎｍ＜λG≦５７０ｎｍでピーク感度となっている。なお、Ｒ（赤）及びＢ（青）用に分配された画素のピーク感度については特に限定されない。また、赤外光線が問題となる場合もあるので、より長波長部分に対するフィルタを挿入してもよい。
所望のピーク感度を得るためのカラーフィルタは、デジタルカメラ等に通常用いられるカラーフィルタを利用することができ、誘導体膜フィルタや金属膜フィルタなどの干渉フィルタも好適に用いることができる。また、当該フィルタは任意の方法で作製することができる。
【００４４】
本発明の撮像素子の好ましい一実施態様について、添付の図面に基づいて説明する。
図１は、本発明の撮像素子を用いた第一実施態様の撮像装置の概略を示すブロック図である。図１において、対物レンズ系１１の後側に本発明の固体撮像素子である受像素子ＣＣＤ１３が配置される。更に、画像信号処理部１５、画像信号出力部１７、ＣＣＤ駆動処理部１９が配置されている。
対物レンズ系１１を通った画像光はＣＣＤ１３で画像信号へ変換される。ＣＣＤ１３からの信号を受ける画像信号処理部１５では増幅処理・ホワイトバランスなどの調整の後、色差信号と輝度信号が形成され、画像信号出力部１７にて画像表示される。一方で、ＣＣＤ駆動処理部１９は画像信号処理部１５との同期を取りながら、ＣＣＤ１３を制御する。
【００４５】
図２は、本発明の撮像素子を用いた第二実施態様の撮像装置のブロック図である。図２において、対物レンズ系２１の後側に本発明の固体撮像素子である受像素子ＣＣＤ２３が配置され、対物レンズ系２１とＣＣＤ２３との間の光軸上にはフィルタ２２が配置される。更に、画像信号処理部２５、画像信号出力部２７、ＣＣＤ駆動処理部２９が配置されている。
【００４６】
対物レンズ系２１を通った画像光はフィルタ２２を透過し、ＣＣＤ２３で画像信号へ変換される。このフィルタ２２によって、Ｇ（緑）が５００ｎｍ＜λG≦５３５ｎｍのピーク感度に分光感度を収められ、Ｇ’（緑）が５３５ｎｍ＜λG≦５７０ｎｍのピーク感度に分光感度を収められる。画像信号処理部２５では増幅処理・ホワイトバランスなどの調整の後、色差信号と輝度信号が形成され、画像信号出力部２７にて画像表示される。一方で、ＣＣＤ駆動処理部２９は画像信号処理部２５との同期を取りながら、ＣＣＤ２３を制御する。
【００４７】
上記の本発明のハロゲン化銀写真感光材料または撮像素子を用いて分光反射率画像を作成する際には、特開平１０−１７４３７号公報や特開２００１−２６３７３１号公報等に記載された化粧料（ファンデーション）を併用することで、より簡便に肌のくすみの少ないカラー分光反射率画像を得ることができる。すなわち、本発明のハロゲン化銀写真感光材料または撮像素子のみだけでも肌のくすみの少ないカラー分光反射率画像を得ることができるが、本発明に用いられる増感色素の副吸収などの別の要因が強調されてしまうような場合には、前記公報に記載されているような適切な分光反射率を有する化粧品と併せて使用することで、より簡便に肌のくすみの少ないカラー分光反射率画像を得ることができる。
【実施例】
【００４８】
以下、本発明を実施例に基づき更に詳細に説明するが、本発明はこれらに限定されるものではない。
【００４９】
実施例１
（乳剤の調製）
特開２００１−２８１８１５号公報の実施例１に記載のＥｍ−Ａ〜Ｅｍ−Ｏの製法を参照して表１に記載のハロゲン化銀乳剤Ｅｍ−Ａ〜Ｅｍ−Ｏを調製した。
【００５０】
【表１】
2007240773.tif 000007
【００５１】
表１に記載のハロゲン化銀乳剤において、平板状粒子には、高圧電子顕微鏡を用いると、特開平３−２３７４５０号公報に記載されているような転位線が観察された。
【００５２】
（試料１０１の作製）
トリアセチルセルロース支持体上に下記の組成の各層を重層塗布し、カラーネガフィルム（試料１０１）を作製した。
なお、下記の平均球相当直径０．０７μｍのヨウ臭化銀乳剤（沃化銀含有率が２ｍｏｌ％）は、リサーチ・ディスクロージャーＮｏ．１７６４３（１９７８年１２月），２２〜２３頁に記載の方法に準じて作製した。
【００５３】
［感光層の組成］
各層に使用する素材の主なものは下記のように分類されている；
ＥｘＣ：シアンカプラー            ＵＶ  ：紫外線吸収剤
ＥｘＭ：マゼンタカプラー          ＨＢＳ：高沸点有機溶剤
ＥｘＹ：イエローカプラー          Ｈ    ：ゼラチン硬化剤
（具体的な化合物は以下の記載で、記号の次に数値が付けられ、後ろに化学式が挙げられている）。
【００５４】
各成分に対応する数字は、ｇ／ｍ2単位で表した塗布量を示し、ハロゲン化銀については銀換算の塗布量を示す。
【００５５】
第１層（第１ハレーション防止層）
黒色コロイド銀                                銀    ０．１２７
平均球相当直径０．０７μｍのヨウ臭化銀乳剤
（沃化銀含有率が２ｍｏｌ％）                銀    ０．００８
ゼラチン                                            ０．９００
ＥｘＣ−１                                          ０．００２
ＥｘＣ−３                                          ０．００２
Ｃｐｄ−２                                          ０．００１
ＨＢＳ−１                                          ０．００５
ＨＢＳ−２                                          ０．００２
Ｆ−８                                              ０．００１
第２層（第２ハレーション防止層）
黒色コロイド銀                                銀    ０．０１９
ゼラチン                                            ０．４２５
ＥｘＦ−１                                          ０．００２
固体分散染料  ＥｘＦ−９                            ０．１２０
ＨＢＳ−１                                          ０．０７４
Ｆ−８                                              ０．００１
【００５６】
第３層（中間層）
Ｃｐｄ−１                                          ０．０８０
ＨＢＳ−１                                          ０．０４２
ゼラチン                                            ０．３００
【００５７】
第４層（低感度赤感性乳剤層）
Ｅｍ−Ｄ                                      銀    ０．４０７
Ｅｍ−Ｃ                                      銀    ０．４５７
ＥｘＣ−１                                          ０．２３３
ＥｘＣ−２                                          ０．０２６
ＥｘＣ−３                                          ０．１２９
ＥｘＣ−４                                          ０．１５５
ＥｘＣ−５                                          ０．０２９
ＥｘＣ−６                                          ０．０１３
Ｃｐｄ−２                                          ０．０２５
Ｃｐｄ−４                                          ０．０２５
ＥｘＣ−８                                          ０．０５０
ＨＢＳ−１                                          ０．１１４
ＨＢＳ−５                                          ０．０３８
ゼラチン                                            １．４７４
【００５８】
第５層（中感度赤感性乳剤層）
Ｅｍ−Ｂ                                      銀    ０．６０１
Ｅｍ−Ｃ                                      銀    ０．３０１
ＥｘＣ−１                                          ０．１５４
ＥｘＣ−２                                          ０．０３７
ＥｘＣ−３                                          ０．０１８
ＥｘＣ−４                                          ０．１０３
ＥｘＣ−５                                          ０．０３７
ＥｘＣ−６                                          ０．０５０
Ｃｐｄ−２                                          ０．０３６
Ｃｐｄ−４                                          ０．０２８
Ｃｐｄ−６                                          ０．０６０
ＥｘＣ−７                                          ０．０１０
ＨＢＳ−１                                          ０．１２９
ゼラチン                                            １．０８６
第６層（高感度赤感性乳剤層）
Ｅｍ−Ａ                                      銀    ０．９５０
ＥｘＣ−１                                          ０．０７２
ＥｘＣ−３                                          ０．０３５
ＥｘＣ−１０                                        ０．０８０
Ｃｐｄ−２                                          ０．０６４
Ｃｐｄ−４                                          ０．０７７
Ｃｐｄ−６                                          ０．０６０
ＥｘＣ−７                                          ０．０４０
ＥｘＭ−５                                          ０．０１０
ＨＢＳ−１                                          ０．３２９
ＨＢＳ−２                                          ０．１２０
ゼラチン                                            １．２４５
【００５９】
第７層（中間層）
Ｃｐｄ−１                                          ０．０９４
Ｃｐｄ−９                                          ０．３６９
固体分散染料ＥｘＦ−４                              ０．０３０
ＨＢＳ−１                                          ０．０４９
ポリエチルアクリレートラテックス                    ０．０８８
ゼラチン                                            ０．８８６
第８層（低感度緑感性乳剤層）
Ｅｍ−Ｈ                                      銀    ０．２００
Ｅｍ−Ｇ                                      銀    ０．２２０
Ｅｍ−Ｉ                                      銀    ０．１３０
ＥｘＭ−２                                          ０．３７８
ＥｘＭ−３                                          ０．０４７
ＥｘＹ−１                                          ０．００９
ＥｘＣ−９                                          ０．００７
ＨＢＳ−１                                          ０．０９８
ＨＢＳ−３                                          ０．０１０
ＨＢＳ−４                                          ０．０７７
ＨＢＳ−５                                          ０．５４８
Ｃｐｄ−５                                          ０．０１０
ゼラチン                                            １．４７０
【００６０】
第９層（中感度緑感性乳剤層）
Ｅｍ−Ｆ                                      銀    ０．５３６
ＥｘＭ−２                                          ０．０４９
ＥｘＭ−３                                          ０．０３５
ＥｘＭ−４                                          ０．０１４
ＥｘＹ−１                                          ０．００３
ＥｘＹ−５                                          ０．００６
ＥｘＣ−６                                          ０．００７
ＥｘＣ−８                                          ０．０１０
ＥｘＣ−９                                          ０．０１２
ＨＢＳ−１                                          ０．０６５
ＨＢＳ−３                                          ０．００２
ＨＢＳ−５                                          ０．０２０
Ｃｐｄ−５                                          ０．００４
ゼラチン                                            ０．４４６
第１０層（高感度緑感性乳剤層）
Ｅｍ−Ｅ                                      銀    ０．４９３
Ｅｍ−Ｇ                                      銀    ０．４４０
ＥｘＣ−７                                          ０．０１０
ＥｘＭ−１                                          ０．０２２
ＥｘＭ−２                                          ０．０４５
ＥｘＭ−３                                          ０．０１４
ＥｘＭ−４                                          ０．０１０
ＥｘＭ−５                                          ０．０１０
Ｃｐｄ−３                                          ０．００４
Ｃｐｄ−４                                          ０．００７
Ｃｐｄ−５                                          ０．０１０
ＨＢＳ−１                                          ０．１４８
ＨＢＳ−５                                          ０．０３７
ポリエチルアクリレートラテックス                    ０．０９９
ゼラチン                                            ０．９３９
【００６１】
第１１層（イエローフィルター層）
Ｃｐｄ−１                                          ０．０９４
固体分散染料ＥｘＦ−２                              ０．１５０
固体分散染料ＥｘＦ−５                              ０．０１０
油溶性染料ＥｘＦ−７                                ０．０１０
ＨＢＳ−１                                          ０．０４９
ゼラチン                                            ０．６３０
第１２層（低感度青感性乳剤層）
Ｅｍ−Ｏ                                      銀    ０．０６０
Ｅｍ−Ｍ                                      銀    ０．４０４
Ｅｍ−Ｎ                                      銀    ０．０７６
ＥｘＣ−１                                          ０．０４８
ＥｘＹ−１                                          ０．０１２
ＥｘＹ−２                                          ０．３５０
ＥｘＣ−９                                          ０．０１２
Ｃｐｄ−２                                          ０．１００
Ｃｐｄ−３                                          ０．００４
ＨＢＳ−１                                          ０．２２２
ＨＢＳ−５                                          ０．０７４
ゼラチン                                            ２．０５８
【００６２】
第１３層（高感度青感性乳剤層）
Ｅｍ−Ｌ                                      銀    ０．９７４
ＥｘＹ−２                                          ０．１００
Ｃｐｄ−２                                          ０．０７５
Ｃｐｄ−３                                          ０．００１
ＨＢＳ−１                                          ０．０７１
ゼラチン                                            ０．６７８
第１４層（第１保護層）
平均球相当直径０．０７μｍのヨウ臭化銀乳剤
（沃化銀含有率が２ｍｏｌ％）                銀    ０．２８０
ＵＶ−１                                            ０．１００
ＵＶ−２                                            ０．０６０
ＵＶ−３                                            ０．０９５
ＵＶ−４                                            ０．０１３
ＵＶ−５                                            ０．２００
Ｆ−１１                                            ０．００９
Ｓ−１                                              ０．０８６
ＨＢＳ−１                                          ０．１７５
ＨＢＳ−４                                          ０．０５０
ゼラチン                                            １．９８４
【００６３】
第１５層（第２保護層）
Ｈ−１                                              ０．４００
Ｂ−１（直径１．７μｍ）                            ０．０５０
Ｂ−２（直径１．７μｍ）                            ０．１５０
Ｂ−３                                              ０．０５０
Ｗ−５                                              ０．０２５
Ｗ−１                                          ９．０×１０-3
Ｓ−１                                              ０．２００
ゼラチン                                            ０．７５０
【００６４】
更に、各層に適宜、保存性、処理性、圧力耐性、防黴・防菌性、帯電防止性及び塗布性をよくするために、Ｂ−４〜Ｂ−６、Ｆ−１〜Ｆ−１７及び、鉛塩、白金塩、イリジウム塩、ロジウム塩を含有させた。
【００６５】
［有機固体分散染料の分散物の調製］
第１１層のＥｘＦ−２を次の方法で分散した。
【００６６】
ＥｘＦ−２のウエットケーキ（１７．６質量％の水を含む）  ２．８００ｋｇ
オクチルフェニルジエトキシメタンスルホン酸ナトリウム
（３１質量％水溶液）        ０．３７６ｋｇ
Ｆ−１５（７％水溶液）                                  ０．０１１ｋｇ
水                                                      ４．０２０ｋｇ
計                                                      ７．２１０ｋｇ
（ＮａＯＨでｐＨ＝７．２に調整）
上記組成のスラリーをディゾルバーで攪拌して粗分散した後、アジテータミルＬＭＫ−４（商品名）を用い、周速１０ｍ／ｓ、吐出量０．６ｋｇ／ｍｉｎ、０．３ｍｍ径のジルコニアビーズ充填率８０％で分散液の吸光度比が０．２９になるまで分散し、固体微粒子分散物を得た。染料微粒子の平均粒径は０．２９μｍであった。
【００６７】
同様にして、ＥｘＦ−４、及びＥｘＦ−９の固体分散物を得た。染料微粒子の平均粒径はそれぞれ、０．２８μｍ、０．４９μｍであった。ＥｘＦ−５は欧州特許第５４９，４８９Ａの実施例１に記載の微小析出（Microprecipitation）分散方法により分散した。平均粒径は０．０６μｍであった。
【００６８】
本発明の実施例で用いた他の増感色素を以下に示す。
【００６９】
【化６】
2007240773.tif 000008
【００７０】
【化７】
2007240773.tif 000009
【００７１】
【化８】
2007240773.tif 000010
【００７２】
以下、本発明の実施例で用いた他の化合物を示す。
【００７３】
【化９】
2007240773.tif 000011
【００７４】
【化１０】
2007240773.tif 000012
【００７５】
【化１１】
2007240773.tif 000013
【００７６】
【化１２】
2007240773.tif 000014
【００７７】
【化１３】
2007240773.tif 000015
【００７８】
【化１４】
2007240773.tif 000016
【００７９】
【化１５】
2007240773.tif 000017
【００８０】
【化１６】
2007240773.tif 000018
【００８１】
【化１７】
2007240773.tif 000019
【００８２】
【化１８】
2007240773.tif 000020
【００８３】
【化１９】
2007240773.tif 000021
【００８４】
【化２０】
2007240773.tif 000022
【００８５】
【化２１】
2007240773.tif 000023
【００８６】
【化２２】
2007240773.tif 000024
【００８７】
以上の通りに作製したカラーネガ感光材料を、試料１０１とした。なお試料１０１の第８層、第９層、第１０層の緑感性層の乳剤に用いられる総色素量のＡ／（Ａ＋Ｂ）比は０．００であった。
【００８８】
試料１０１の第８層、第９層、第１０層を分割し、第８ａ層、第８ｂ層、第９ａ層、第９ｂ層、第１０ａ層、第１０ｂ層を設け試料１０２〜１０５を作製した。試料１０２〜１０５において、第８ａ層、第９ａ層、第１０ａ層にはＡ色素群の色素として前記の例示化合物（１）の色素を添加し、第８ｂ層、第９ｂ層、第１０ｂ層にはＢ色素群の色素として前記の例示化合物（２）を添加した。このとき、試料１０１における第８層における総色素量と、試料１０２〜１０５における第８ａ層及び第８ｂ層における総色素量とがそれぞれ同量となるように色素を添加した。第９層及び第１０層についても同様に、分割の前後における総色素量が同量となるように色素を添加した。例示化合物（１）及び（２）の添加によって得られる分光吸収極大波長が本発明における所定の範囲にあることが認められた。
また、第８ａ層と第８ｂ層、第９ａ層と第９ｂ層、第１０ａ層と第１０ｂ層はそれぞれ、乳剤の吸着色素種として前者はＣｐｄ−５を使用するのに対し、後者はＣｐｄ−５の代わりにＣｐｄ−４を使用したこと以外は各構成物の相対的な塗布量の比は同じであり、また分割後の色素量以外の塗布物の塗布量は分割前の塗布量と一致するように調整した。また、第８ａ層、第８ｂ層、第９ａ層、第９ｂ層、第１０ａ層、第１０ｂ層の緑感性層の乳剤に用いられる色素量の合計はハロゲン化銀１モル当り１．５×１０-4モルとした。
表２に各試料の第８ａ層、第８ｂ層、第９ａ層、第９ｂ層、第１０ａ層、第１０ｂ層の緑感性層の乳剤に用いられる総色素量のＡ／（Ａ＋Ｂ）比を示す。
【００８９】
【表２】
2007240773.tif 000025
【００９０】
以上の試料を用いて、日本人中年女性１人の顔の肌の部分を撮影し、撮影された感光材料を現像した。特開２００２−２９６１１４号公報記載の分光反射率画像取得システムによって取得した分光反射率データに適切な画像処理を加えたのち、ＲＧＢ信号のデジタル画像に変換後プリントを作製した。
処理工程及び処理液組成を以下に示す。
【００９１】
（処理工程）
工程        処理時間    処理温度      補充量＊      タンク容量
発色現像      ３分５秒    ３７．８℃    ２０ｍＬ      １１．５Ｌ
漂    白        ５０秒    ３８．０℃      ５ｍＬ            ５Ｌ
定着(１)        ５０秒    ３８．０℃        −              ５Ｌ
定着(２)        ５０秒    ３８．０℃      ８ｍＬ            ５Ｌ
水    洗        ３０秒    ３８．０℃    １７ｍＬ            ３Ｌ
安定(１)        ２０秒    ３８．０℃        −              ３Ｌ
安定(２)        ２０秒    ３８．０℃    １５ｍＬ            ３Ｌ
乾    燥    １分３０秒    ６０．０℃
＊補充量は感光材料３５ｍｍ幅１．１ｍ当たり（２４Ｅｘ．１本相当）。
【００９２】
安定液及び定着液は（２）から（１）への向流方式であり、水洗水のオーバーフロー液は全て定着浴（２）へ導入した。尚、現像液の漂白工程への持ち込み量、漂白液の定着工程への持ち込み量、及び定着液の水洗工程への持ち込み量は感光材料３５ｍｍ幅１．１ｍ当たりそれぞれ２．５ｍＬ、２．０ｍＬ、２．０ｍＬであった。また、クロスオーバーの時間はいずれも６秒であり、この時間は前工程の処理時間に包含される。
【００９３】
上記処理機の開口面積は発色現像液で１００ｃｍ2、漂白液で１２０ｃｍ2、その他の処理液は約１００ｃｍ2であった。
【００９４】
以下に処理液の組成を示す。
【００９５】
［発色現像液］                        タンク液（ｇ）    補充液（ｇ）
ジエチレントリアミン五酢酸              ３．０            ３．０
カテコール−３，５−ジスルホン酸
ジナトリウム                          ０．３            ０．３
亜硫酸ナトリウム                        ３．９            ５．３
炭酸カリウム                          ３９．０          ３９．０
ジナトリウム−Ｎ，Ｎ−ビス（２−スル
ホナートエチル）ヒドロキシルアミン    １．５            ２．０
臭化カリウム                            １．３            ０．３
沃化カリウム                            １．３ｍｇ          −
４−ヒドロキシ−６−メチル−１，３，
３ａ，７−テトラザインデン            ０．０５            −
ヒドロキシルアミン硫酸塩                ２．４            ３．３
２−メチル−４−〔Ｎ−エチル−Ｎ−
（β−ヒドロキシエチル）アミノ〕
アニリン硫酸塩                        ４．５            ６．５
水を加えて                              １．０Ｌ          １．０Ｌ
ｐＨ（水酸化カリウムと硫酸にて調整）  １０．０５        １０．１８。
【００９６】
［漂白液］                            タンク液（ｇ）    補充液（ｇ）
１，３−ジアミノプロパン四酢酸第二
鉄アンモニウム一水塩                  １１３            １７０
臭化アンモニウム                          ７０            １０５
硝酸アンモニウム                          １４              ２１
コハク酸                                  ３４              ５１
マレイン酸                                ２８              ４２
水を加えて                              １．０Ｌ          １．０Ｌ
ｐＨ〔アンモニア水で調整〕              ４．６            ４．０。
【００９７】
［定着（１）タンク液］
上記漂白タンク液と下記定着タンク液の５対９５（容量比）混合液。
（ｐＨ６．８）
【００９８】
［定着（２）］                      タンク液（ｇ）    補充液（ｇ）
チオ硫酸アンモニウム水溶液              ２４０ｍＬ      ７２０ｍＬ
（７５０ｇ／Ｌ）
イミダゾール                                ７            ２１
メタンチオスルホン酸アンモニウム            ５            １５
メタンスルフィン酸アンモニウム            １０            ３０
エチレンジアミン四酢酸                    １３            ３９
水を加えて                              １．０Ｌ        １．０Ｌ
ｐＨ〔アンモニア水、酢酸で調整〕        ７．４          ７．４５
【００９９】
［水洗水］
水道水をＨ型強酸性カチオン交換樹脂（ロームアンドハース社製アンバーライトＩＲ−１２０Ｂ）と、ＯＨ型強塩基性アニオン交換樹脂（同アンバーライトＩＲ−４００）を充填した混床式カラムに通水してカルシウム及びマグネシウムイオン濃度を３ｍｇ／Ｌ以下に処理し、続いて二塩化イソシアヌール酸ナトリウム２０ｍｇ／Ｌと硫酸ナトリウム１５０ｍｇ／Ｌを添加した。この液のｐＨは６．５〜７．５の範囲にあった。
【０１００】
［安定液］    タンク液、補充液共通                      （単位ｇ）
ｐ−トルエンスルフィン酸ナトリウム                        ０．０３
ポリオキシエチレン−ｐ−モノノニルフェニルエーテル        ０．２
（平均重合度１０）
１，２−ベンゾイソチアゾリン−３−オン・ナトリウム        ０．１０
エチレンジアミン四酢酸二ナトリウム塩                      ０．０５
１，２，４−トリアゾール                                  １．３
１，４−ビス（１，２，４−トリアゾール−１−
イルメチル）ピペラジン                                  ０．７５
水を加えて                                                １．０Ｌ
ｐＨ                                                      ８．５
【０１０１】
作製されたプリントの肌の若々しさの程度に関してモニター１０人に対し、「若々しくない」、「やや若々しい」、「若々しい」、「非常に若々しい」の４段階で評価してもらったところ、表３のような結果を得た。
【０１０２】
【表３】
2007240773.tif 000026
【０１０３】
表３の結果から明らかなように、比較例の試料１０１を用いて作製したプリントでは８割の人が若々しくないと感じたのに対し、本発明の試料１０２〜１０５を用いて作製したプリントではいずれも程度の差はあるものの若々しいと感じることがわかった。
【０１０４】
実施例２
市販の主波長５２０ｎｍ及び５５０ｎｍの金属バンドパスフィルタ（光伸光学製）の２種のフィルタを装着したカメラ（富士写真フイルム(株)製デジタルカメラＳ３プロ、商品名）を用いて撮影したところ、金属バンドパスフィルタを装着しないカメラで撮影した場合に比べて肌のくすみの少ない画像を得ることができた。
【図面の簡単な説明】
【０１０５】
【図１】本発明の撮像素子を用いた第一実施態様の撮像装置の概略を示したブロック図である。
【図２】本発明の撮像素子を用いた第二実施態様の撮像装置のブロック図である。
【符号の説明】
【０１０６】
１１  対物レンズ
１３  ＣＣＤ
１５  画像信号処理部
１７  画像信号出力部
１９  ＣＣＤ駆動処理部
２１  対物レンズ
２２  フィルタ
２３  ＣＣＤ
２５  画像信号処理部
２７  画像信号出力部
２９  ＣＣＤ駆動処理部
【図１】
2007240773.tif 000027
【図２】
2007240773.tif 000028